(57)【要約】【課題】装着感を損なわず、かつらの価格を高騰させず、優れた吸湿性及び消臭性を発揮するかつらベース及びこれを用いたかつらを提供する。【解決手段】ベースネット１１と人工皮膚１２とを含むかつらベース１０であって、人工皮膚１２が、紙糸１２ａを編んだ第１ネット素材からなり、紙糸１２ａが、スリッティングされたテープ状の紙を撚った構成であり、第１ネット素材が、４０メッシュ／インチ以上の細かい網目を有する。【選択図】図１
2020033663.tif 000002
【特許請求の範囲】
【請求項１】
紙糸を編んだ第１ネット素材からなり、
前記紙糸が、スリッティングされたテープ状の紙を撚った構成であり、
前記第１ネット素材が、４０メッシュ／インチ以上の細かい網目を有する
ことを特徴とするかつらベース。
【請求項２】
合成繊維糸と紙糸とを編み込んだ第２ネット素材からなり、
前記紙糸が、スリッティングされたテープ状の紙を撚った構成であり、
前記第２ネット素材が、１０〜８０メッシュ／インチの範囲内の網目を有する
ことを特徴とするかつらベース。
【請求項３】
人工皮膚とベースネットとを含むかつらベースであって、
前記人工皮膚が、４０メッシュ／インチ以上の網目を有する前記第１ネット素材からなり、
前記ベースネットが、１０〜４０メッシュ／インチ未満の範囲内の網目を有する前記第２ネット素材からなる
ことを特徴とするかつらベース。
【請求項４】
絶乾状態にした３００ｍｍ×３００ｍｍの大きさの前記第１ネット素材が、温度２１℃及び相対湿度６５％の環境下において、７％以上の吸湿率を発揮する請求項１又は３に記載のかつらベース。
【請求項５】
前記第２ネット素材が、少なくとも４０％以上の前記紙糸を含む請求項２又は３に記載のかつらベース。
【請求項６】
社団法人繊維評価技術協議会の平成３０年４月１日改定日の「ＳＥＫマーク繊維製品認証基準」で定める検知管法によって測定したアンモニアの臭気成分減少率が７０％以上である請求項３に記載のかつらベース。
【請求項７】
社団法人繊維評価技術協議会の平成３０年４月１日改定日の「ＳＥＫマーク繊維製品認証基準」で定める検知管法によって測定した酢酸の臭気成分減少率が８０％以上である請求項６に記載のかつらベース。
【請求項８】
請求項３に記載のかつらベースを用いたかつらであって、
前記ベースネットと前記人工皮膚とのそれぞれに毛髪が植設された
ことを特徴とするかつら。
【請求項９】
請求項３に記載のかつらベースを用いたかつらであって、
前記ベースネットの上に前記人工皮膚が積層され、
前記ベースネットに植設された毛髪が前記人工皮膚の網目から引き出された
ことを特徴とするかつら。
【発明の詳細な説明】
【技術分野】
【０００１】
本発明は、吸湿性及び消臭性に優れたかつらベース及びこれを用いたかつらに関する。
【背景技術】
【０００２】
かつらは、頭部の全部又は一部を覆うので、暑い季節には、汗や皮脂の湿気、臭いがかつらに付く。そこで、かつらから湿気、臭いを除去することが試みられている。例えば、特開２０１４−９４２５号公報（特許文献１）には、かつらの裏面側に貼着する吸湿・発熱性シートが提案されている。この吸湿・発熱性シートは、吸湿発熱繊維又は遠赤外線放射繊維からなる。
【０００３】
特開２００４−３５３１２７号公報（特許文献２）には、頭部全体を覆う全かつらの内面に取り付けるインナーキャップが提案されている。このインナーキャップは、ポリエステル１００％の吸水速乾性繊維素材に、シルクプロテイン加工を施した素材によって形成されている。
【０００４】
特開２００２−８８５１号公報（特許文献３）には、かつらのネット状ベースを中空のアクリル繊維で形成したかつらが提案されている。中空のアクリル繊維は、内部の空洞へつながる無数の微細孔を有する。微細孔は、毛細管現象で頭皮の汗を空洞へ吸い上げて発散させる。
【０００５】
特開２００１−３２１８号公報及び特開２００１−３２１７号公報（特許文献４、５）には、かつらに付着した汗等の臭いを除去するかつら収納ケースが提案されている。このかつら収納ケースの内面には、細粒化したトルマリンが付着される。
【先行技術文献】
【特許文献】
【０００６】
【特許文献１】特開２０１４−９４２５号公報
【特許文献２】特開２００４−３５３１２７号公報
【特許文献３】特開２００２−８８５１号公報
【特許文献４】特開２００１−３２１８号公報
【特許文献５】特開２００１−３２１７号公報
【発明の概要】
【発明が解決しようとする課題】
【０００７】
特許文献１の吸湿・発熱性シート及び特許文献２のインナーキャップは、かつらの構成要素に付加され、装着者の頭部とかつらとの間に介在される。このため、かつらのダイレクトな装着感が損なわれるとともに、頭部に装着したかつらの外観が不自然になる場合がある。
【０００８】
特許文献３の中空のアクリル繊維は、高い吸湿性能を有する反面、一般的な天然繊維及び合成繊維と比べてコストが極めて高い。一方、かつらは、装着者によって常用されるので、その製品寿命は比較的に短い。このように、中空のアクリル繊維は、短命のかつらの価格を大幅に高騰させ、現実的なかつらの素材ではない。
【０００９】
特許文献４、５のかつら収納ケースは、装着していない状態のかつらから湿気、臭いを除去することはできるが、装着した状態のかつらから湿気、臭いを除去することはできない。したがって、特許文献４、５のかつら収納ケースでは、かつらを装着しているときにかいた汗や皮脂の湿気、臭いによる不快感を解消することはできない。
【００１０】
本発明は、上記問題点に鑑みてなされたものであり、装着感を損なわず、かつらの価格を高騰させず、優れた吸湿性及び消臭性を発揮するかつらベース及びこれを用いたかつらを提供することを目的とする。
【課題を解決するための手段】
【００１１】
（１）上記目的を達成するために、本発明のかつらベースは、紙糸を編んだ第１ネット素材からなり、前記紙糸が、スリッティングされたテープ状の紙を撚った構成であり、前記第１ネット素材が、４０メッシュ／インチ以上の細かい網目を有する。
【００１２】
（２）上記目的を達成するために、本発明のかつらベースは、合成繊維糸と紙糸とを編み込んだ第２ネット素材からなり、前記紙糸が、スリッティングされたテープ状の紙を撚った構成であり、前記第２ネット素材が、１０〜８０メッシュ／インチの範囲内の網目を有する。
【００１３】
（３）上記目的を達成するために、本発明のかつらベースは、人工皮膚とベースネットとを含むかつらベースであって、前記人工皮膚が、４０メッシュ／インチ以上の網目を有する前記第１ネット素材からなり、前記ベースネットが、１０〜４０メッシュ／インチ未満の範囲内の網目を有する前記第２ネット素材からなる。
【００１４】
（４）好ましくは、上記（１）又は（３）のかつらベースにおいて、絶乾状態にした３００ｍｍ×３００ｍｍの大きさの前記第１ネット素材が、温度２１℃及び相対湿度６５％の環境下において、７％以上の吸湿率を発揮する。
【００１５】
（５）好ましくは、上記（２）又は（３）のかつらベースにおいて、前記第２ネット素材が、少なくとも４０％以上の前記紙糸を含む。
【００１６】
（６）好ましくは、上記（３）のかつらベースにおいて、社団法人繊維評価技術協議会の平成３０年４月１日改定日の「ＳＥＫマーク繊維製品認証基準」で定める検知管法によって測定したアンモニアの臭気成分減少率が７０％以上である。
【００１７】
（７）好ましくは、上記（６）のかつらベースにおいて、社団法人繊維評価技術協議会の平成３０年４月１日改定日の「ＳＥＫマーク繊維製品認証基準」で定める検知管法によって測定した酢酸の臭気成分減少率が８０％以上である。
【００１８】
（８）上記目的を達成するために、本発明のかつらは、上記（３）のかつらベースを用いたかつらであって、前記ベースネットと前記人工皮膚とのそれぞれに毛髪が植設された構成となっている。
【００１９】
（９）上記目的を達成するために、本発明のかつらは、上記（３）のかつらベースを用いたかつらであって、前記ベースネットの上に前記人工皮膚が積層され、前記ベースネットに植設された毛髪が前記人工皮膚の網目から引き出された構成となっている。
【発明の効果】
【００２０】
本発明のかつらベース及びこれを用いたかつらは、装着感を損なわず、かつらの価格を高騰させず、優れた吸湿性及び消臭性を発揮する。
【図面の簡単な説明】
【００２１】
【図１】図１は、本発明の実施形態に係るかつらの裏面を示す概略図である。
【図２】図２（ａ）は、前記かつらのかつらベースを構成する人工皮膚を示す部分拡大図である。図２（ｂ）は、前記かつらベースを構成するベースネットを示す部分拡大図である。図２（ｃ）は、前記ベースネットの構成を示す図２（ｂ）の部分拡大図である。
【図３】図３（ａ）は、前記かつらの第１実施形態に係る構成を示す断面図である。図３（ｂ）は、前記かつらの第２実施形態に係る構成を示す断面図である。
【発明を実施するための形態】
【００２２】
以下、本発明の実施形態に係るかつらベース及びかつらについて、図面を参照しつつ説明する。
【００２３】
＜全体構成＞
図１において、本実施形態のかつら１は、主として、かつらベース１０、毛髪２０及びストッパ３０で構成される。かつらベース１０は、装着者の頭部の湾曲に対応する形状のベースネット１１と、装着者の額の生え際及び分け目に対応する形状の人工皮膚１２とで構成される。ベースネット１１及び人工皮膚１２は、網目の大きさが互いに異なるネット素材からなる。毛髪２０は、人工毛又は人毛であり、かつらベース１０に植設される。
【００２４】
ストッパ３０は、弧状に反転動作可能なベース部３１に、櫛歯状の挟持部３２を設けた構成になっている。挟持部３２は、ベース部３１の反転動作によって、ベース部３１に圧接した状態、又はベース部３１から離反した状態になる。挟持部３２は、ベース部３１に圧接した状態となったときに装着者の自毛を挟持する。
【００２５】
本実施形態のかつら１は、特に、かつらベース１０を構成するベースネット１１及び人工皮膚１２に特徴がある。以下、人工皮膚１２及びベースネット１１の詳細について、順に説明する。
【００２６】
＜人工皮膚＞
図１及び図２（ａ）に示すように、人工皮膚１２は、紙糸１２ａを編んだ第１ネット素材からなる。本実施形態では、紙糸１２ａの糸径を０．１５ｍｍとし、この紙糸１２ａを縦横の格子状に編んで５０メッシュ／インチの第１ネット素材を作成した。この第１ネット素材を肌色に着色し、装着者の額の生え際及び分け目に対応する形状の人工皮膚１２を作成した。なお、「メッシュ／インチ」は、１インチ（２５．４ｍｍ）あたりの網目の数を意味し、５０メッシュ／インチは、１インチあたりの網目の数が５０であることを意味する。
【００２７】
人工皮膚１２を構成する第１ネット素材を４０メッシュ／インチ以上の細かい網目とすることによって、頭皮の如き肌理の細かい外観と、頭部の汗や皮脂に対する十分な吸湿性及び消臭性とが得られる。
【００２８】
ここで、本発明者は、ネット素材のメッシュ数と通気性との関係について比較試験を行った。その結果、一般的な人工皮膚に用いられる合成繊維のネット素材は、４０メッシュ／インチを境にして通気性が低下し、８０メッシュ／インチ以上で殆ど通気しなくなる。これに対し、紙糸１２ａを編んだ第１ネット素材は、７９メッシュ／インチまで良好な通気性を発揮し、８０メッシュ／インチ以上で通気性がやや低下する。最終的に、紙糸を編んだ第１ネット素材は、１００メッシュ／インチを超えても低い通気性を保った。
【００２９】
ネット素材のメッシュ数が大きい程（つまり、網目が細かい程）、人工皮膚の外観は自然に見えるようになるが、合成繊維のネット素材では、４０メッシュ／インチ以上で通気性が低下してしまう。そこで、紙糸１２ａを編んだ第１ネット素材で人工皮膚１２を構成すれば、７９メッシュ／インチまで網目を細かくしても、良好な通気性を確保することができる。また、紙糸１２ａを編んだ第１ネット素材は、８０メッシュ／インチ以上で通気性が低下する傾向を示すが、メッシュ数が大きくなる程、吸湿性及び消臭性が高くなるので、通気性の低下は十分に補われる。さらに、メッシュ数が大きくなる程、第１ネット素材の強度は高くなり、植設可能な毛髪の量も増大する。
【００３０】
なお、人工皮膚１２の網目の大きさは、４０メッシュ／インチ以上であれば、特に限定されるものではないが、２００メッシュ／インチ程度が細かさの上限と考える。また、人工皮膚１２に好適な紙糸１２ａの糸径は、０．１ｍｍ〜０．５ｍｍの範囲内である。
【００３１】
＜ベースネット＞
図１及び図２（ｂ）、（ｃ）に示すように、ベースネット１１は、紙糸１１ａとポリエステル繊維糸１１ｂとを編み込んだハイブリッド構造の第２ネット素材からなる。第２ネット素材は、少なくとも４０％以上、好ましくは５０％程度の紙糸１１ａを含む。図２（ｃ）に示すように、本実施形態のベースネット１１の構成比率は、紙糸１１ａが５２％、ポリエステル繊維糸１１ｂが４８％となっている。
【００３２】
ベースネット１１を構成する紙糸１１ａは、上述した人工皮膚１２とともに、頭部の汗や皮脂に対する吸湿性及び消臭性を発揮する。一方、ポリエステル繊維糸１１ｂは、かつら１として常用するのに十分な強度、耐久性を発揮する。
【００３３】
なお、ベースネット１１の網目の大きさは、特に限定されるものではないが、１０〜８０メッシュ／インチの範囲内が好ましい。ベースネット１１が１０メッシュ／インチ未満の大きい網目になると、植設可能な毛髪２０の本数が少なくなる。一方、ベースネット１１が８０メッシュ／インチ超の細かい網目になると、通気性が低くなり、暑い季節に頭部の発汗を促す。
【００３４】
＜紙糸＞
ここで、ベースネット１１及び人工皮膚１２を構成する紙糸１１ａ、１２ａについて、好ましい原材料や製造方法などを詳細に説明する。
【００３５】
＜＜原材料＞＞
紙糸１１ａ、１２ａは、スリッティングされたテープ状の紙を撚って糸状にしたものである。紙糸１１ａ、１２ａの原材料となる紙は、いわゆる洋紙よりも和紙が好ましい。和紙の植物原料として、例えば、楮、三椏、雁皮、麻、桑又は竹などの熱帯性多年植物が好ましい。なお、ここでいう和紙は、日本で製造されたものに限定されない。植物原料の種類、製紙に用いられる植物繊維の長さ及び製造方法などから客観的に和紙といえるものであれば、製造された場所は、日本以外の外国であってもよい。
【００３６】
＜＜和紙の製造＞＞
熱帯性多年植物から抽出した植物繊維に叩解、もみ、摩擦等の処理を施した後、機械又は手漉きで湿紙を得る。得られた湿紙をプレスして脱水した後、乾燥させて和紙とする。紙糸１１ａ、１２ａの原材料となる和紙の重さは、１０〜１８ｇ／ｍ２が好ましく、１０〜１４ｇ／ｍ２がより好ましい。
【００３７】
＜＜スリッティング＞＞
紙糸１１ａ、１２ａの原材料となる和紙は、例えば、１．５〜２．０ｍｍのスリット幅でテープ状にスリッティングされる。和紙のスリット幅を１．５ｍｍとした場合、紙糸１１ａ、１２ａの太さは、１９６ｄｔｅｘ（１７７ｄ）になる。和紙のスリット幅を２．０ｍｍとした場合、紙糸１１ａ、１２ａの太さは、２６９ｄｔｅｘ（２４２ｄ）になる。
【００３８】
＜＜撚糸＞＞
スリッティングされたテープ状の和紙を撚って、紙糸１１ａ、１２ａを製造する。撚りの方法として、乾式撚りと湿式撚りの両方を行うことが好ましい。撚りの工程は、正逆方向に３回行うことが好ましい。例えば、テープ状の和紙は、正方向に３００〜７００Ｔ／ｍ撚った後、逆方向に５００〜８００Ｔ／ｍ撚り戻し、再度、正方向に７００〜１０００Ｔ／ｍ撚る。
【００３９】
＜＜伸縮性の付与・仕上げ＞＞
上述した撚りの工程を経た紙糸１１ａ、１２ａを筒状に編んだ状態で洗浄し、自然乾燥させた後に編みを解く。これにより、紙糸１１ａ、１２ａに捩じり癖がつき、伸縮性が付与される。その後、仕上げとして、紙糸１１ａ、１２ａを天日干し、ゆっくりと乾燥させる。これにより、紙糸１１ａ、１２ａが完成する。完成した紙糸１１ａ、１２ａを走査電子顕微鏡で観察したところ、非常に多くの微細孔が形成されていることを確認した。
【００４０】
＜紙糸の諸特性＞
スリット幅１．５ｍｍにスリッティングされたテープ状の和紙を、上記の製造方法に従って加工し、太さが１９６ｄｔｅｘ（１７７ｄ）の紙糸１２ａを製造した。この紙糸１２ａの引っ張り強さは１５６〜２０４ｇｆであり、伸び率は６．５〜７．５％であった。
【００４１】
＜人工皮膚の吸湿性＞
上記の製造方法により製造した紙糸１２ａを用いて、３００ｍｍ×３００ｍｍの大きさの第１ネット素材（人工皮膚１２を構成する５０メッシュ／インチの生地）を作成した。この第１ネット素材を、１０５℃の環境下に静置して絶乾状態にした後、２１℃、相対湿度６３％の環境下に４８時間静置した。絶乾状態と吸湿後の第１ネット素材の重量差に基づいて、第１ネット素材の吸湿率を算出した（下記の式（１）を参照）。その結果、第１ネット素材の吸湿率は、７．６％であった。
【数１】
2020033663.tif 000003
【００４２】
＜かつらベースの消臭性＞
社団法人繊維評価技術協議会の平成３０年４月１日改定日の「ＳＥＫマーク繊維製品認証基準」で定める検知管法に従って、アンモニア及び酢酸の臭気成分減少率を測定した。アンモニア及び酢酸は、汗臭の臭気成分である。測定に用いたアンモニアの初発濃度は１００ｐｐｍであり、酢酸の初発濃度は３０ｐｐｍである。試験体には、ベースネット１１及び人工皮膚１２のみからなるかつらベース１０を用いた。その結果、アンモニアの臭気成分減少率は９１．４％であった。酢酸の臭気成分減少率は８０．０％であった。
【００４３】
＜かつらベースの実施形態＞
図３（ａ）、（ｂ）は、かつらベース１０の二通りの構成を示す。まず、図３（ａ）に示すかつらベース１０は、ベースネット１１の上に人工皮膚１２を積層した構成となっている。この構成の場合、毛髪２０は、ベースネット１１の全体に植設される。ベースネット１１の生え際及び分け目に対応する部分に植設された毛髪２０は、人工皮膚１２の網目から引き出される。一方、図３（ｂ）に示すかつらベース１０は、ベースネット１１の生え際及び分け目に対応する部分が切り欠きになっており、この切り欠きの縁に沿って人工皮膚１２を縫着した構成となっている。この構成の場合、毛髪２０は、ベースネット１１及び人工皮膚１２のそれぞれに植設される。
【００４４】
＜作用効果＞
以上のように、本実施形態のかつら１は、かつらベース１０を構成するベースネット１１及び人工皮膚１２のそれ自体が、優れた吸湿性及び消臭性を発揮する。これにより、吸湿及び消臭のためのシートやインナーキャップを、装着者の頭部とかつらとの間に介在させる必要がない。この結果、本実施形態のかつら１によれば、頭部へのダイレクトな装着感が損なわれることがなく、また、頭部に装着したかつら１の外観が不自然になることもない。
【００４５】
また、ベースネット１１及び人工皮膚１２を構成する紙糸１１ａ、１２ａは、優れた吸湿性及び消臭性を発揮するものでありながら、中空のアクリル繊維と比べて安価であり、かつら１の価格を従来品と同等に抑えることが可能である。
【００４６】
＜その他の変更＞
本発明は、上述した実施形態のかつらベース１０及びかつら１の構成に限定されるものではない。本発明のかつらベース及びかつらは、ベースネット及び人工皮膚のネット素材に紙糸を適用した点（紙糸の用途）に特徴がある。すなわち、紙糸は、産業廃棄物や放射性廃棄物で汚染された水、海水、空気を浄化するためのフィルターに用いられていたが、本発明は、産業用浄化材である紙糸でかつらベースを構成した点に特徴がある。したがって、かつらの技術分野に属する当業者であれば、本発明のかつらベース及びかつらが、本発明の技術思想を逸脱しない範囲内で適宜変更可能であると理解することができる。例えば、本発明のかつらベースは、人工皮膚を構成する第１ネット素材のみ、又はベースネットを構成する第２ネット素材のみで構成されるものであってもよい。
【符号の説明】
【００４７】
１  かつら
１０  かつらベース
１１  ベースネット
１１ａ  紙糸
１１ｂ  ポリエステル繊維
１２  人工皮膚
１２ａ  紙糸
２０  毛髪
３０  ストッパ
【図１】
2020033663.tif 000004
【図２】
2020033663.tif 000005
【図３】
2020033663.tif 000006